(57)【要約】【課題】  鶏糞を原料として、細孔の発達が十分で比表面積の大きい活性炭を、簡易な設備で容易に、安価に製造する方法を提供すること。【解決手段】  鶏糞炭化物を酸処理する。【選択図】図１
2010116278.tif 000002
【特許請求の範囲】
【請求項１】
鶏糞炭化物を酸処理することを特徴とする活性炭製造方法。
【請求項２】
少なくとも、以下の工程、
A) 鶏糞または鶏糞由来物を加熱処理して、鶏糞炭化物を生成する工程、
B) 前記工程A)で生成された鶏糞炭化物を酸処理する工程、
を含むことを特徴とする活性炭製造方法。
【請求項３】
酸処理は、酸又は酸水溶液中で鶏糞炭化物を混合攪拌する処理であることを特徴とする請求項１または２の活性炭製造方法。
【請求項４】
酸処理は、塩酸で処理することを特徴とする請求項１から３のいずれかの活性炭製造方法。
【請求項５】
塩酸中の塩素の量が、鶏糞炭化物中に存在するカルシウム１質量部に対し、０．５質量部から６質量部であることを特徴とする請求項４の活性炭製造方法。
【発明の詳細な説明】
【技術分野】
【０００１】
本発明は鶏糞を原料とした活性炭の製造方法に関する。
【背景技術】
【０００２】
従来から、鶏糞などの家畜排泄物を処理、再資源化して、炭化物を製造する試みがなされている。
【０００３】
例えば、特許文献１には鶏糞を８００〜１１００℃で炭化し鶏糞炭化物を得る方法、特許文献２には鶏糞を４００〜１１００℃で炭化し脱臭剤とする方法などが提案されている。
【０００４】
しかしながら、鶏糞を単に炭化しただけでは細孔の発達が不十分で、比表面積が小さいため、炭化物の使用用途が限られるとともに、脱臭剤などとしても十分な役割を果たすことができない。
【０００５】
微細孔を有し、比表面積の大きい炭化物は吸着性等に優れるため、活性炭として幅広く利用することができ、例えば、家畜排泄物脱臭用、糞尿排水脱色用、工場排水の浄化用や脱色用、空気浄化用、医療用脱臭剤や家庭用脱臭剤、有害重金属除去用といった吸着剤用途のほかに、燃料電池や電力貯蔵装置、キャパシタなどの電子デバイス、電極材用途あるいはまた触媒担体などに利用される。
【０００６】
そこで、鶏糞炭化物をさらに賦活化して、活性炭を製造する方法が提案されている。
【０００７】
例えば、特許文献３には炭化処理温度より高い９００℃で３０分程度、水蒸気により賦活して多孔質活性炭化物を得る方法が、また、特許文献４には鶏糞を酸素不足下の雰囲気中、７００℃程度で炭化し、その後８５０℃以上で水蒸気を添加して吸着材を得る方法が提案されている。同様に、特許文献５では低温炭化装置で畜産物の糞を炭化し、この炭化物に水蒸気を吹き付けて活性炭を製造する方法が、特許文献６では家畜糞尿をゲル状にしたものを炭化し、必要に応じて高温炉内で水を噴霧して賦活して活性炭とする方法が、さらには、特許文献７では畜産物の糞を高温炭化装置で炭化したあと水蒸気を吹きかけてスポンジ状の活性炭を製造する方法が提案されている。
【０００８】
しかしながら、これら水蒸気を賦活剤として用いる方法は、炭化炉とは別に蒸気発生装置および水蒸気賦活のための賦活設備が必要であり、装置の大型化と煩雑さが増すことに加え、一般に８００〜１１００℃という高温で所定時間賦活しなければならないため、エネルギー消費が多く、コストアップが避けられないという問題がある。
【０００９】
また、このような問題を解決する方法として、例えば、非特許文献１には、７００℃で鶏糞を１時間炭化後、そのまま７００℃で水蒸気を１５分から７５分使用して活性炭を得る方法が提案されている。
【００１０】
しかしながら、この方法で得られる活性炭の比表面積は約２５０〜約５５０ｍ２/ｇと低く、有用性に問題がある。活性炭として、高い吸着性等を発揮するためには、比表面積が、少なくとも約８００ｍ２/ｇ以上であることが望まれるからである。
【００１１】
さらに、水蒸気を使用しない方法として、たとえば特許文献８には、有機性廃棄物炭化分解時の発生ガスを燃焼させ、その燃焼排ガスを有機性廃棄物炭化物の賦活剤として導入利用し、活性炭化する方法も提案されている。しかしながら、この方法においても、９００℃から１０００℃程度で６０分程度賦活する必要があるため、エネルギー消費が多く、コストアップが避けられず、また、比表面積の大きな活性炭を得ることができないという問題がある。
【００１２】
さらに、非特許文献２には、水蒸気や燃焼排ガスを用いず、鶏糞を６００℃という比較的低温下でアルカリを用いて賦活する方法や、８００℃で炭酸ガスで賦活する方法が提案されている。
【００１３】
しかしながら、この方法によって得られる鶏糞活性炭は、比表面積が、アルカリ賦活の場合で４８６ｍ２/ｇ、炭酸ガス賦活の場合で７８８ｍ２/ｇであり、活性炭としての機能を発揮するための十分な比表面積を有しているとは言えない。さらに６００℃でのアルカリ賦活の場合には設備が腐食しやすく、維持コストが増加して結果的に製品がコストアップとなるという問題もある。
【００１４】
また、非特許文献３には、比表面積の大きい活性炭を得るために、例えば、石炭と鶏糞をブレンドした原料を用いて活性炭にする方法も提案されている。しかしながらこの方法による水蒸気中６５０〜７５０℃で６０分間活性化して得られる活性炭の比表面積は３００ｍ２/ｇ以下であり、やはり活性炭として十分な比表面積を有していない。
【特許文献１】特開平6-32608
【特許文献２】特願2004-215779
【特許文献３】特開2002-356319
【特許文献４】特開2004-34003
【特許文献５】特願2005-41944
【特許文献６】特開平7-214098
【特許文献７】特開2005-40671
【特許文献８】特開2004-10436
【非特許文献１】Lima.I.M,Marshall.W.E,Bioresour Technol.96,No.6,699(2005)
【非特許文献２】S.Koutcheiko,C.M.Monreal,H.Kodama,T.McCracken,K.Kotlyar,Bioresour. Technol.98,No13,2459(2007)
【非特許文献３】小棹理子, Zhang.Yan, Gui.Hong, Cao.Yan, Chen.Bobby.I.T, Pan.Wei-Ping, Wang.Chia-Wei, 熱測定討論会要旨集,43,68(2007)
【発明の開示】
【発明が解決しようとする課題】
【００１５】
以上のとおり、現状では、鶏糞から、簡易な設備で、細孔の発達が十分で比表面積の大きい活性炭を製造する方法は確立されていない。
【００１６】
そこで、本発明は、鶏糞を原料として、大掛かりな設備、複雑な操作を必要とせず、比表面積が大きく、利用価値の高い活性炭の製造方法を提供することを課題としている。
【課題を解決するための手段】
【００１７】
本発明は、上記の課題を解決するものとして、第１に、鶏糞炭化物を酸処理する活性炭製造方法を提供し、第２に、少なくとも、以下の工程、A) 鶏糞または鶏糞由来物を加熱処理して、鶏糞炭化物を生成する工程、B) 前記工程A)で生成された鶏糞炭化物を酸処理する工程、を含む活性炭製造方法を提供する。第３に、酸処理は、酸又は酸水溶液中で鶏糞炭化物を混合攪拌する処理である前記第１または２の活性炭製造方法を提供し、第４には、酸処理は塩酸で処理する前記第１から３の活性炭製造方法を提供し、第５には、塩酸中の塩素の量が、鶏糞炭化物中に存在するカルシウム１質量部に対し、０．５質量部から６質量部である前記第４の活性炭製造方法を提供する。
【発明の効果】
【００１８】
本発明によれば、鶏糞の処理、再資源化において、細孔の発達が十分で、一般の活性炭に比較しても遜色のない比表面積を有する活性炭が得られる。
さらに、賦活剤として水蒸気や燃焼排ガス、炭酸ガスあるいはアルカリなどを用いる必要がないため、エネルギーコスト、設備コストを大幅に低減することができる。
【発明を実施するための最良の形態】
【００１９】
以下、本発明に係る活性炭の製造方法について、図１に例示するフローチャートを用いて詳しく説明する。ここで、本発明における「活性炭」とは、吸着能をもつ多孔質の炭素質物質で、比表面積が、800ｍ２/ｇ以上のものとして定義される（化学大辞典, 第１版）。
【００２０】
本発明に係る活性炭の製造方法においては、まず、鶏糞または鶏糞由来物を加熱処理して炭化させ、鶏糞炭化物を生成する（工程A）。
【００２１】
ここで、「鶏糞由来物」とは、鶏糞に由来し、鶏糞の性質を有するものであって、例えば、鶏糞を乾燥、発酵等させることで得られる鶏糞堆肥化物などをいう。図１のフローチャートにおいては、鶏糞または鶏糞堆肥化物を原料とする場合を例示している。
【００２２】
また、使用される鶏糞または鶏糞由来物は、湿潤状態であっても乾燥状態であっても使用することできる。
【００２３】
工程Aにおける加熱処理の条件は、特に限定されないが、加熱処理の温度は、例えば、５００℃から１１００℃で行うことができる。さらに、炭化炉内の雰囲気中の酸素濃度は２％以下が好ましく、これによって、得られる鶏糞炭化物の収量を増加させることができるため、活性炭の製造コストの低減を図ることができる。
【００２４】
次に、前記工程Aで生成された鶏糞炭化物を酸処理する（工程B）。
【００２５】
工程Bの酸処理に使用される酸または酸水溶液としては、無機酸、有機酸のいずれであってもよく、その種類は問わないが、たとえば、塩酸、硫酸、リン酸、硝酸、ベンゼンスルホン酸、パラトルエンスルホン酸などの酸または酸水溶液が使用でき、酸の濃度は、およそ0.1〜5N（規定）とすることができる。ここで、「規定」は、溶液の単位体積中に含まれる溶質のグラム当量数によって溶液の濃度を表す単位である。また、上記の酸の中でも、特に、強酸を使用すると効率がよく、例えば、塩酸、硝酸が好ましく用いられる。
【００２６】
そして、工程Bの酸処理は、鶏糞炭化物を十分に酸化することができれば、方法は特に限定されないが、例えば、鶏糞炭化物を酸水溶液に浸漬し、混合攪拌する方法は処理効率が高く好ましい。また、混合攪拌する方法以外にも、例えば、酸水溶液をスプレー噴霧する方法などを利用することもできる。なお、図１においては、混合攪拌による酸処理を例示している。
【００２７】
さらに、例えば塩酸によって酸処理する場合、塩酸の使用量は、塩酸中の塩素の量として、鶏糞炭化物中に含まれるカルシウム１質量部に対し０．５から６質量部となるように調整されることが好ましく、さらに好ましい塩酸中の塩素の量は、カルシウム１質量部に対し１質量部から５質量部である。使用される塩素量が、前記範囲であることで、得られた活性炭中にカルシウムが残存することがないため、細孔が発達しやすく、比表面積が顕著に増加する。さらに、たとえば水処理などに該活性炭を応用した場合に、処理後の水のｐＨが高くなることもない。また、塩酸処理後の水洗に要する水の量を少量に抑えることができ、また水洗処理時間も短くなるため、コストを削減することができる。なお、鶏糞炭化物中のカルシウムの量は、例えば、原子吸光法を用いて算出することができる。
【００２８】
そして、酸または酸水溶液による酸処理として塩酸を使用する場合、鶏糞炭化物を一定の容量の耐腐食性容器に所定量入れ、これに算出済みのカルシウムの１質量部に対し、０．５から６質量部の塩素を含有する塩酸を水で希釈して入れ、混合攪拌することで酸処理を行うことができる。このとき、固形物である鶏糞炭化物乾燥重量に対する塩酸と水の全体重量の比は、すなわち、固液比は、１：１〜６０とするのが好ましい。塩酸溶液の比率が１を下回ると、塩酸濃度が高すぎて炭化物との接触反応が急激となり安全性に問題が出てくる懸念があり、６０を超えると混合攪拌が長時間必要となるため、固液比は、１：１〜６０とすることで、安全性および高い効率性が実現される。特に、固液比は、1：４０程度が最も好ましく、この場合には、例えば、鶏糞炭化物１ｇに対して塩酸溶液の重量は４０ｇ程度となる。
【００２９】
また、混合攪拌によって酸処理をする場合の条件として、処理時間や温度は、酸の濃度や炭化物の形状、大きさ、攪拌効率などの固液接触頻度により影響を受けるが、特に限定されない。ただ、処理温度を上げると処理速度は速くなるが、装置の腐蝕増大によるコスト面のデメリットや作業の安全性において問題が生じやすいことを考慮すれば、好適には常温で２時間程度の処理が好ましい。２時間を越えて処理した場合でも、比表面積のさらなる増大は認められない。
【００３０】
このように、本発明の活性炭の製造方法によれば、鶏糞炭化物の細孔を発達させ、緻密な微細孔を形成することができるため、比表面積が800ｍ２/ｇ以上の活性炭を得ることができ、吸着性等に優れた利用価値の高い活性炭を製造することができる。
【００３１】
そして、この活性炭は、例えば、ろ過によって、容易に酸又は酸水溶液と分離することができ、また、用いた酸を希釈した希薄濃度の酸水溶液で活性炭を洗浄処理後、ろ過処理し、その後水洗することもできる。希薄濃度の酸水溶液で処理すると酸処理後の水洗工程が容易になると同時に、使用した酸の再利用も容易となり効率的となる。
【００３２】
水洗処理は、得られる活性炭の用途ごとの規格値に応じて行えばよく、例えば、酸または酸水溶液処理後、一回の使用量が、ろ過した後の残存炭化物量の重量に対し４０倍程度の量の工業用水または水道水で数回洗浄および、ろ過を繰り返すことによって行うことができる。また、活性炭の用途によっては、蒸留水やイオン交換水など使用することができる。
【００３３】
以上の方法によれば、鶏糞炭化物を酸処理するという極めて簡便な方法により、細孔の発達が十分で、比表面積が大きく、したがって一般の活性炭と比較して遜色がない吸着性等を発揮する活性炭を製造することができるため、吸着剤、電極材、触媒担体などに、幅広く利用することができる。
【００３４】
また、賦活剤として水蒸気や燃焼排ガス、炭酸ガスなどを用いる必要がなく、エネルギーコスト、設備コストを大幅に低減することができる。
【００３５】
以下、実施例について述べるが、本発明はこれらの実施例に限定されるものではない。
【実施例】
【００３６】
＜実施例１＞
水分３０％の鶏糞１００ｇを炭化炉に入れ、窒素雰囲気中で９００℃にて１０分間炭化した。得られた鶏糞炭化物は３１ｇであり、その比表面積は３４ｍ２/ｇであった。この鶏糞炭化物２０ｇを１０００ｍｌフラスコに入れ、濃塩酸を水で希釈して１．５Ｎとした塩酸８００ｍｌを加えて混合し、常温にて２時間攪拌した。
【００３７】
なお、原子吸光法により定量分析した結果、鶏糞炭化物２０ｇ中のカルシウムの量は８．５ｇであった。塩酸中の塩素量は、鶏糞炭化物中のカルシウム１質量部に対して５質量部である４２．５ｇに調整されている。塩酸による混合攪拌処理後、混合液をろ紙を使用してろ過し、ろ紙上に鶏糞炭化物を得た。この炭化物を０．３５Ｎの希塩酸８００ｍｌ中でさらに２時間混合攪拌し、ろ過した。次に、１回に８００ｍｌの蒸留水を用いて３回洗浄、ろ過を繰り返し鶏糞を原料とした活性炭を製造した。この活性炭の比表面積は、１０４８ｍ２/ｇであり、市販の活性炭に比して遜色のないものであった。
＜実施例２＞
実施例１と同様にして得られた鶏糞炭化物２０ｇを１０００ｍｌフラスコに入れ、０．３Ｎの塩酸８００ｍｌを加えて混合し、常温にて３時間攪拌した。このときの塩酸中の塩素量は、鶏糞炭化物中のカルシウム１質量部に対して１質量部に調整されている。塩酸による混合攪拌処理後、混合液をろ紙を使用してろ過し、ろ紙上に鶏糞炭化物を得た。該炭化物を１回に８００ｍｌの蒸留水で３回洗浄、ろ過を繰り返し、鶏糞からの活性炭を製造した。この活性炭の、比表面積は８９０ｍ２/ｇであり、市販の活性炭に比較して遜色のない特性値を示した。
【００３８】
また、塩酸に代えて、硝酸による酸処理を行った場合にも、上記の実施例とほぼ同様の結果が得られた。
【図面の簡単な説明】
【００３９】
【図１】本発明に係る鶏糞を原料とした活性炭の製造方法の概略構成を例示するフローチャートである。
【図１】
2010116278.tif 000003